РОЛИКИ С ПОКРЫТИЕМ, НАНЕСЕННЫМ МЕТОДОМ ТЕРМИЧЕСКОГО НАПЫЛЕНИЯ

1. Ролик для использования в расплавленном металле или находящийся с ним в контакте, включающий в себя роликовый барабан, имеющий наружную периферическую поверхность, и покрытие, нанесенное методом термического напыления на наружную периферическую поверхность упомянутого роликового барабана, при этом упомянутое нанесенное методом термического напыления покрытие содержит приблизительно от 66 до 88 мас.% вольфрама, приблизительно от 2,5 до 6 мас.% углерода, приблизительно от 6 до 20 мас.% кобальта и приблизительно от 2 до 9 мас.% хрома.
2. Ролик по п.1, в котором нанесенное термическим методом покрытие имеет толщину, составляющую приблизительно от 0,01 до 2,0 мм.
3. Ролик по п.1, в котором нанесенное термическим методом покрытие имеет пористость, не превышающую приблизительно 2,0%.
4. Ролик по п.1, в котором нанесенное термическим методом покрытие имеет коэффициент шероховатости поверхности, достаточный для сцепления барьерного покрытия с нанесенным термическим методом покрытием.
5. Ролик по п.1, с дополнительно нанесенным покрытием из герметика на нанесенное термическим методом покрытие, сформированное на наружной периферической поверхности ролика.
6. Ролик по п.1, в котором наносимое покрытие из герметика представляет собой покрытие из борнитрида и силиката.
7. Ролик по п.1, в котором упомянутое наносимое термическим методом покрытие сформировано методом плазменного напыления, высокоскоростным методом с использованием кислородного топлива или методом детонационного напыления.
8. Ролик по п.1, который используют в процессе цинкования.
9. Способ изготовления ролика для использования в расплавленном металле или находящегося с ним в контакте, включающий (i) обеспечение ролика, имеющего наружную периферическую поверхность, и (ii) нанесение методом термического напыления покрытия на наружную периферическую поверхность упомянутого ролика, при этом упомянутое нанесенное методом термического напыления покрытие содержит приблизительно от 66 до 88 мас.% вольфрама, приблизительно от 2,5 до 6 мас.% углерода, приблизительно от 6 до 20 мас.% кобальта и приблизительно от 2 до 9 мас.% хрома.
10. Способ формирования металлического слоя на металлическом листе, включающий (i) погружение металлического листа в ванну расплавленного металла, (ii) формирование металлического слоя на металлическом листе путем пропускания металлического листа вдоль одного или более погруженных в расплавленную металлическую ванну роликов, при этом один или более погруженных роликов включает в себя роликовый барабан, имеющий наружную периферическую поверхность, и покрытие, нанесенное методом термического напыления на наружную периферическую поверхность упомянутого роликового барабана, причем упомянутое нанесенное методом термического напыления покрытие содержит приблизительно от 66 до 88 мас.% вольфрама, приблизительно от 2,5 до 6 мас.% углерода, приблизительно от 6 до 20 мас.% кобальта и приблизительно от 2 до 9 мас.% хрома, и (iii) извлечение металлического листа с нанесенным на него металлическим слоем из расплавленной металлической ванны.
11. Способ по п.10, включающий цинкование стального листа.
12. Порошок для термического напыления для покрытия наружной периферической поверхности ролика, используемого в расплавленном металле или находящегося с ним в контакте, содержащий приблизительно от 66 до 88 мас.% вольфрама, приблизительно от 2,5 до 6 мас.% углерода, приблизительно от 6 до 20 мас.% кобальта и приблизительно от 2 до 9 мас.% хрома.